(57)【要約】式Ｉ，Ｒ１Ｒ２Ｒ３Ｒ４　Ｘ−で表わされる一種のアミン塩、例えば塩化コリンなどをＸ−と共に水素結合を形成する能力を有する一種の有機化合物（ＩＩ）、例えば尿素などに反応させることによって形成される、凝固点が１００℃までであるイオン性化合物；但し上式において、化合物ＩとＩＩとのモル比は、１：１．５から１：２．５までであり、Ｒ１、Ｒ２、Ｒ３及びＲ４は、水素、選択的に置換されたＣ１乃至Ｃ５アルキル、選択的に置換されたＣ６乃至Ｃ１０シクロルキル、選択的に置換されたＣ６乃至Ｃ１２アリール、若しくは選択的に置換されたＣ７乃至Ｃ１２アラルキルであればよく、又はＲ２及びＲ３は共同して、選択的に置換されたＣ４乃至Ｃ１０アルキレン基を表わし、かくして式（Ｉ）のＮ原子と共に５乃至１１員複素環を形成するものであればよく、またＲ１、Ｒ２、Ｒ３及びＲ４の全ては、同一ではなく、Ｘ−は、ＮＯ３―、Ｆ―，Ｃｌ―，Ｂｒ―，Ｉ―、ＢＦ４―、ＣｌＯ４―、ＣＮ―、ＳＯ３ＣＦ３―若しくはＣＯＯＣＦ３―であればよい。該イオン性化合物は、種々の溶媒としてまた例えば電気めっき、電解回収や電解研磨におけ電解質として及び触媒として有用である。【特許請求の範囲】
【請求項１】
下記式で表わされる少なくとも一種のアミン塩をＸ−と共に水素結合を形成する能力を有する少なくとも一種の有機化合物（ＩＩ）に反応させることによって形成される、凝固点が１００℃までであるイオン性化合物：
Ｒ１Ｒ２Ｒ３Ｒ４　Ｘ−　　　　　　　（Ｉ）
但し本式において、Ｒ１、Ｒ２、Ｒ３及びＲ４はそれぞれは独立して以下である：
水素、
選択的に置換されたＣ１乃至Ｃ５アルキル、
選択的に置換されたＣ６乃至Ｃ１０シクロアルキル、
選択的に置換されたＣ６乃至Ｃ１２アリール、
選択的に置換されたＣ７乃至Ｃ１２アラルキル、又は
Ｒ２及びＲ３は共同して、選択的に置換されたＣ４乃至Ｃ１０アルキレン基を表わし、かくして式（Ｉ）のＮ原子と共に５乃至１１員複素環を形成するものであり、
Ｘ−は、ＮＯ３―、Ｆ―，Ｃｌ―，Ｂｒ―，Ｉ―、ＢＦ４―、ＣｌＯ４―、ＣＮ―、ＳＯ３ＣＦ３―又はＣＯＯＣＦ３―であり、また上記において、“選択的に置換された”なる表現は、当該基がＯＨ，ＳＨ，ＳＲ５、Ｃｌ，Ｂｒ，Ｆ，Ｉ，ＮＨ２、ＣＮ，ＮＯ２，ＣＯＯＲ５、ＣＨＯ、ＣＯＲ５若しくはＯＲ５−なお上式において、Ｒ５は、Ｃ１乃至Ｃ１０アルキル又はシクロアルキル基である−から選択される少なくとも一種又はそれ以上の基で置換されるか又は置換されないことを意味するものであり、
また本式において、化合物ＩとＩＩとのモル比は、１：１．５から１：２．５までである。
【請求項２】
Ｒ１、Ｒ２、Ｒ３及びＲ４の全てが同一ではない、請求項１において記載されたイオン性化合物。
【請求項３】
化合物ＩＩが、２０℃において固体状である、請求項１又は２において記載されたイオン性化合物。
【請求項４】
化合物ＩＩが、式Ｒ６ＣＯＯＨ、Ｒ７Ｒ８ＮＨ、Ｒ９ＣＺＮＨ２又はＲ１０ＯＨ−なお本式において、Ｒ６、Ｒ７、Ｒ８、Ｒ１０がそれぞれＨ、Ｃ１乃至Ｃ８アルキル基、アリール基又はＯＨ、ＳＲ５、Ｃｌ、Ｂｒ、Ｆ、Ｉ、ＮＨ２、ＣＮ、ＮＯ２、ＣＯＯＲ５、ＣＯＲ５若しくはＯＲ５−なお本式において、Ｒ５は、Ｈ、Ｃ１乃至Ｃ１０アルキル又はシクロアルキル基である−から選択される０乃至６の基で選択的に置換されるＣ７乃至Ｃ１２アラルキル基である；Ｒ９は、Ｃ１乃至Ｃ８アルキル基、アリール基又はＯＨ、ＳＲ５、Ｃｌ、Ｂｒ、Ｆ、Ｉ、ＮＨ２、ＣＮ、ＮＯ２、ＣＯＯＲ５、ＣＯＲ５若しくはＯＲ５−なお上式において、Ｒ５は、Ｈ、Ｃ１乃至Ｃ１０アルキル、シクロアルキル基又はＮＨＲ１１−なお上式において、Ｒ１１はＨ又はＣ１乃至Ｃ６アルキルである−から選択される０乃至６の基で選択的に置換されたＣ７乃至Ｃ１２アラルキル基である；またＺはＯ又はＳである−で表わされる化合物である、前記請求項のうちの何れか一項において記載されたイオン性化合物。
【請求項５】
化合物ＩＩが、尿素、アセトアミド、チオ尿素、グリオキサル酸、マロン酸、蓚酸二水塩、三フッ化酢酸、安息香酸、ベンジルアルコール、フェノール、ｐ−メチルフェノール、ｏ−メチルフェノール、ｍ−メチルフェノール、Ｐ−メチルフェノール、Ｐ−クロロフェノール、Ｄ−フルクトース又はバニリンである、請求項４において記載されたイオン性化合物。
【請求項６】
化合物ＩＩが、尿素、アニリン若しくは置換アニリン、Ｃ１―Ｃ６脂肪酸、Ｃ１―Ｃ６ヒドロキシ脂肪酸、又は式ＨＯＯＣ（ＣＨ２）ｎＣＯＯＨ―なお本式において、ｎは０又は１である−、アセトアミド、フェノール若しくは置換フェノール、アルキレングリコール又はクエン酸である、請求項４において記載されたイオン性化合物。
【請求項７】
化合物ＩＩが、尿素、アセトアミド、蓚酸二水塩、フェノール若しくは置換フェノール、エチレングリコール又はクエン酸である、請求項４において記載されたイオン性化合物。
【請求項８】
化合物ＩＩの凝固点が、１６０℃以下である、請求項１において記載されたイオン性化合物。
【請求項９】
化合物ＩＩの凝固点が、２０℃又はそれ以下である、請求項７において記載されたイオン性化合物。
【請求項１０】
化合物ＩＩが、水素結合ドナーとして機能する能力を有する一種類の官能基だけを含有する、請求項１において記載されたイオン性化合物。
【請求項１１】
化合物ＩとＩＩとのモル比が、１：２である、請求項１において記載されたイオン性化合物。
【請求項１２】
Ｒ４が、ＯＨ、Ｃｌ、Ｂｒ、Ｆ、Ｉ、ＮＨ２、ＣＮ、ＮＯ２、ＣＯＯＲ５、ＣＯＲ５、ＣＨＯ若しくはＯＲ５−なお本式において、Ｒ５は、請求項１において定義された通りである−から選択される少なくとも１つの基で置換されたＣ１乃至Ｃ１０アルキル基又はシクロアルキル基である、前記請求項のうちの何れか一項において記載されたイオン性化合物。
【請求項１３】
Ｒ１、Ｒ２及びＲ３がそれぞれは独立して、Ｃ１乃至Ｃ５アルキル又はシクロアルキル基であり、またＲ４が、ヒドロキシアルキルである、前記請求項のうちの何れか一項において記載されたイオン性化合物。
【請求項１４】
Ｒ１、Ｒ２及びＲ３が、メチルであり、またＲ４が、ヒドロキシエチルである、請求項９において記載されたイオン性化合物。
【請求項１５】
Ｘ―が、塩化物である、前記請求項のうちの何れか一項において記載されたイオン性化合物。
【請求項１６】
Ｒ１、Ｒ２、Ｒ３及びＲ４が、下記する意味を有する、前記請求項のうちの何れか一項において記載されたイオン性化合物。
【式１】2004509945.tif 000013
【請求項１７】
該アミンカチオンが、キラルである、前記請求項のうちの何れか一項において記載されたイオン性化合物。
【請求項１８】
下記式（Ｉ）で表わされる少なくとも一種のアミン塩をＸ−と共に水素結合を形成する能力を有する少なくとも一種の有機化合物（ＩＩ）に反応させることから成る、凝固点が１００℃までであるイオン性化合物を調製・製造する方法：
Ｒ１Ｒ２Ｒ３Ｒ４　Ｘ−　（Ｉ）
但し上式において、Ｒ１、Ｒ２、Ｒ３及びＲ４はそれぞれは独立して以下である：
水素、
選択的に置換されたＣ１乃至Ｃ５アルキル、
選択的に置換されたＣ６乃至Ｃ１０シクロルキル、
選択的に置換されたＣ６乃至Ｃ１２アリール、
選択的に置換されたＣ７乃至Ｃ１２アラルキル、又は
Ｒ２及びＲ３は共同して、選択的に置換されたＣ４乃至Ｃ１０アルキレン基を表わし、かくして式（Ｉ）のＮ原子と共に５乃至１１員複素環を形成するものであり、
Ｘ−は、ＮＯ３―、Ｆ―，Ｃｌ―，Ｂｒ―，Ｉ―、ＢＦ４―、ＣｌＯ４―、ＣＮ―、ＳＯ３ＣＦ３―又はＣＯＯＣＦ３―であり、また上記において、“選択的に置換された”なる表現は、当該基がＯＨ，ＳＨ，ＳＲ５、Ｃｌ，Ｂｒ，Ｆ，Ｉ，ＮＨ２、ＣＮ，ＮＯ２，ＣＯＯＲ５、ＣＨＯ、ＣＯＲ５若しくはＯＲ５−なお本式において、Ｒ５は、Ｃ１乃至Ｃ１０アルキル又はシクロアルキル基である−から選択される少なくとも一種又はそれ以上の基で置換されるか又は置換されないことを意味するものであり、
また本式において、化合物ＩとＩＩとのモル比は、１：１．５から１：２．５までである。
【請求項１９】
該反応が、式Ｉで表わされる化合物を式ＩＩで表わされる化合物と共に加熱することによって実施される、請求項１８において記載された方法。
【請求項２０】
請求項１乃至１７のうちの何れか一項において記載されたイオン性化合物を電解質又は溶媒として使用する方法。
【請求項２１】
金属酸化物を請求項１乃至１７のうちの何れか一項において記載されたイオン性溶液中に溶解した溶液を生成させ、次いで該溶液を電気分解することから成る、金属酸化物から金属を回収する方法。
【請求項２２】
該金属が、白金又はパラジウムである、請求項１７において記載された方法。
【請求項２３】
金属製品を請求項１乃至１７のうちの何れか一項において記載されたイオン性溶液中に浸漬し、次いで該製品に電圧を印加して該金属を電気研磨することから成る、金属製品を電気研磨する方法。
【請求項２４】
下記式（Ｉ）で表わされる少なくとも一種のアミン塩をＸ−と共に水素結合を形成する能力を有する少なくとも一種の有機化合物（ＩＩ）に反応させることによって生成される、凝固点が１００℃までであるイオン性化合物中に溶質を溶解させることから成る、溶質の溶液を生成させる方法：
Ｒ１Ｒ２Ｒ３Ｒ４　Ｘ−　　　　（Ｉ）
但し本式において、Ｒ１、Ｒ２、Ｒ３及びＲ４はそれぞれは独立して以下である：
水素、
選択的に置換されたＣ１乃至Ｃ５アルキル、
選択的に置換されたＣ６乃至Ｃ１０シクロアルキル、
選択的に置換されたＣ６乃至Ｃ１２アリール、
選択的に置換されたＣ７乃至Ｃ１２アラルキル、又は
Ｒ２及びＲ３は共同して、選択的に置換されたＣ４乃至Ｃ１０アルキレン基を表わし、かくして式（Ｉ）のＮ原子と共に５乃至１１員複素環を形成するものであり、
Ｘ−は、ＮＯ３―、Ｆ―，Ｃｌ―，Ｂｒ―，Ｉ―、ＢＦ４―、ＣｌＯ４―、ＣＮ―、ＳＯ３ＣＦ３―又はＣＯＯＣＦ３―であり、また上記において、“選択的に置換された”なる表現は、当該基がＯＨ，ＳＨ，ＳＲ５、Ｃｌ，Ｂｒ，Ｆ，Ｉ，ＮＨ２、ＣＮ，ＮＯ２，ＣＯＯＲ５、ＣＨＯ、ＣＯＲ５若しくはＯＲ５−なお上式において、Ｒ５は、Ｃ１乃至Ｃ１０アルキル又はシクロアルキル基である−から選択される少なくとも一種又はそれ以上の基で置換されるか又は置換されないことを意味するものであり、
また本式において、化合物ＩとＩＩとのモル比は、１：１．５から１：２．５までである。
【発明の詳細な説明】
【０００１】
【発明の属する分野】
本発明は、イオン性化合物類及びその調製・製造方法に係わる。具体的には、本発明は、相対的に低い温度において，即ち通常ではほぼ１００℃以下で、また好ましくはほぼ６０℃以下で液体であり、またより好ましくは常温において又はこれに近傍する温度において液体であるイオン性化合物に係わる。
【０００２】
【従来の技術】
イオン性液体の分野に対する関心は現在のところ極めて高いが、このような系、例えば溶融塩などは、多数の興味深く且つ有用な化学的特性を有しており、例えば合成化学における極性の高い溶媒としてまた触媒として実用性を有する。また電気化学においても、例えばバッテリー、燃料電池、光起電力装置やまた金属類のめっき浴など電着プロセスなどにおいて具体的に使用されている。
【０００３】
一般的に言って、イオン性液体は、蒸気圧が極めて低く、従って多くの従来公知である溶媒とは異なって、実質的に有害な蒸気は一切発生しないため、健康、安全性及び環境の観点から有利である。
【０００４】
何年も前から知られているこのような系の一つが、塩化１―エチル−３―メチル−メチルイミダゾリウム−三塩化アルミニウム（ＥＭＩＣ−ＡｌＣｌ３）から形成される系である。この系は、使用するＥＭＩＣとＡｌＣｌ３とのモル比に依存して―１００℃とほぼ２００℃との間で熱的に安定な液体である。
【０００５】
【発明が解決しようとする課題】
かかるＥＭＩＣ−ＡｌＣｌ３ の系は、例えばＵＳ−Ａ−５５２５５６７、ＦＲ−Ａ−２６１１７００、ＦＲ−Ａ−２６２６５７２、ＷＯ９５／２１８７２及びＥＰ−Ａ−８３８４４７などにおいて記載されているように種々のイオン性反応のための溶媒としてまた電解質として広範に使用されてきたが、かかる化合物を使用する上で多くの困難や難点がある。これらは主としてそのコスト及び水に対する高い感受性に起因するものである。
【０００６】
近年、比較的低温で液体である別のイオン性化合物が、合成されている。例えば、ＵＳ−Ａ−４７６４４４０には、例えば塩化トリメチルフェニルアンモニウムを三塩化アルミニウムと反応させることによって生成される低温溶融組成物が開示されている。得られたイオン性化合物は、凝固点が低い（−７５℃前後）ものの、三塩化アルミニウムが存在するため、ＥＭＩＣ−ＡｌＣｌ３ と同様の水に対する高い感受性を有する。
【０００７】
三塩化アルミニウムの代わりに他の金属ハロゲン化物を使用する提案が幾つかなされている。例えば、ＵＳ−Ａ−５７３１１０１には、イオン性組成物のアニオン部分として塩化鉄及び塩化亜鉛を使用することが開示されている。カチオン部分は、式Ｒ３Ｎ・ＨＸ（ここでＸ＝ハロゲン化物）で表わされるアミンのハイドロハライドによって形成される。しかしながらこの文献によれば、アルミニウム化合物が好ましいことが示されている。
【０００８】
ＰＣＴ／ＧＢ００／０１０９０においては、例えば塩化コリンなど四級アンモニウム化合物に亜鉛、錫又は鉄のハロゲン化物を反応させることによって形成される、イオン性液体類が開示されている。
【０００９】
ＳＡＩＴＯ，ＳＨＵＪＩ ＥＴ ＡＬ：“Ｃｏｍｐｌｅｘｅｓ ｏｆ ｕｒｅａ ａｎｄ ｓｙｍｍｅｔｒｉｃａｌ ｔｅｔｒａａｌｋｙｌａｍｍｏｎｉｕｍ ｈａｌｉｄｅｓ”Ｊ．ＡＭ．ＣＨＥＭ．ＳＯＣ．（１９６６），８８（２２），５１０７−１２は、尿素と対称性のハロゲン化テトラアルキルアンモニウムとの錯塩類が開示されている。かかる錯塩は結晶性であって、なお非対称性アンモニウム化合物の使用方法もまたかかる錯塩類から得られる液体を溶媒として使用する方法についても一切開示されていない
【００１０】
ＫＯＩＣＨＩ ＴＡＮＡＫＡ ＥＴ Ａｌ：“Ｍｏｌｅｃｕｌａｒｋｓａｇｇｒｅｇａｔｉｏｎｏｆａｌｋｙｌｔｒｉｍｅｔｈｙｌａｍｍｏｎｉｕｍ ｂｒｏｍｉｄｅ ａｎｄ ａｌｃｏｈｏｌ ｉｎ ｔｈｅ ｓｏｌｉｄ ｓｔａｔｅ”ＭＯＬ．ＣＲＹＳＴ．， Ｖｏｌ．２７７， １９９６， ｐａｇｅｓ １３９−１４３は、臭化四級アンモニウムを少なくとも１０であるアルキル鎖長により錯化することによって一級アルコールと二級アルコールとの混合物から一級アルコールを分離する方法に関するものである。
【００１１】
Ｏ．ＫＲＩＳＴＩＡＮＳＳＯＮ ＥＴ ＡＬ：“Ｉｎｔｅｒａｃｔｉｏｎ ｂｅｔｗｅｅｎ ｍｅｔｈａｎｏｌ ａｎｄ Ｃｌ−，Ｂｒ−，Ｉ−，ＮＯ３，ＣｌＯ４−，ＳＯ３，ＣＦ３及びＰＦ６− ｓｔｕｄｉｅｄ ｂｙ ＦＴＩＲ”ＡＣＴＡ ＣＨＩＭＩＣＡ ＳＣＡＮＤＩＮＡＶＩＣＡ， ｖｏｌ．５１，１９９７， ｐａｇｅｓ ２７０−２７３は、四級アンモニウムカチオン類とメタノールとの間で形成される化合物を開示している。
【００１２】
ＫＥＩＪＩ ＳＡＷＡＤＡ ＥＴ ＡＬ：“Ｘ−Ｒａｙ ａｎａｌｙｓｅｓ ｏｆ ｃｏｍｐｌｅｘｅｓ ｆｏｒｍｅｄ ｂｅｔｗｅｅｎ ｓｕｒｆａｃｔａｎｔｓ ａｎｄ ａｒｏｍａｔｉｃ ｃｏｍｐｏｕｎｄｓ， Ｉ．Ａ ｃｏｍｍｏｎ ｓｔｒｕｃｔｕｒａｌ ｐａｔｔｅｒｎ ｏｆ ｃｏｍｐｌｅｘｅｓ”ＢＵＬＬＥＴＩＮ ＯＦ ＴＨＥ ＣＨＥＭＩＣＡＬ ＳＯＣＩＥＴＹ ＯＦ ＪＡＰＡＮ， Ｖｏｌ．７１，１９９８， ｐａｇｅｓ ２１０９−２１１８は、四級アミン類と種々の芳香族化合物とから形成される種々の固体物質の製造法を開示するものである。
【００１３】
ＮＥＧＩＴＡ ＥＴ ＡＬ：“１４Ｎ Ｎｕｃｌｅａｒ ｑｕａｄｒｏｐｏｌｅ ｒｅｓｏｎａｎａｃｅ ｏｆ ｔｈｅ ｍｏｌｅｃｕｌａｒ ｃｏｍｐｌｅｘｅｓ ｏｆ ｕｒｅａ” ＢＵＬＬＥＴＩＮ ＯＦ ＴＨＥ ＣＨＥＭＩＣＡＬ ＳＯＣＩＥＴＹ ＯＦ ＪＡＰＡＮ， Ｖｏｌ．５４，１９８１， ｐａｇｅｓ ３９１−３９３は、尿素と四級アンモニウムとの固体錯塩を開示する。
【００１４】
ＭＡＳＯＯＤ Ａ．ＫＡＨＮ：“Ｈｙｄｒｏｇｅｎ ｂｏｎｄｉｎｇ ａｎｄ ｃｒｙｓｔａｌ ｐａｃｋｉｎｇ ｔｒｅｎｄｓ ｉｎ ｔｅｔｒａａｌｋｙｌａｍｍｏｎｉｕｍ ｈａｌｉｄｅ−ｃａｔｅｃｈｏｌ ｃｏｍｐｌｅｘｅｓ： Ｓｙｎｔｈｅｓｉｓ， ｓｐｅｃｔｒｏｓｃｏｐｉｃ ａｎｄ ｃｒｙｓｔａｌ ｓｔｒｕｃｔｒｅ ｓｔｕｄｉｅｓ ｏｆ Ｍｅ４ＮＣｌ−ｃａｔｅｃｈｏｌ， ＥｔＣｌ４ＮＣｌ−ｃａｔｅｃｈｏｌ， ＥＴ４ＮＢｒ−ｃａｔｅｃｈｏｌ ａｎｄ Ｐｒ４ＮＢｒ−ｃａｔｅｃｈｏｌ ｃｏｍｐｌｅｘｅｓ”。
【００１５】
ＪＯＵＲＮＡＬ ＯＦ ＭＯＬＥＣＵＬＡＲ ＳＴＲＵＣＴＵＲＥ， Ｖｏｌ．１４５，１９８６， ｐａｇｅｓ ２０３−２１８は、対称性アミン類とカテコールとから調製される。
【００１６】
ＵＳ５，７３１，１０１Ａ（ＬＡＣＲＯＩＸ ＣＨＲＩＳＴＩＮＥ Ｐ．Ｍ． ＥＴ ＡＬ．）２４ Ｍａｒｃｈ １９９８（１９９８−０３−０４）ａｎｄ ＭＡＳＯＯＤ Ａ． ＫＡＨＮ ＥＴ ＡＬ．：“Ｎｏｖｅｌ ｈｙｄｒｏｇｅｎ ｂｏｎｄｉｎｇ ｉｎ ｃｒｙｓｔａｌｌｉｎｅ ｔｅｔｒａ−ｎ−ｂｕｔｙｌａｍｍｏｎｉｕｍ ｓａｌｔｓ ｏｆ ｃａｔｅｃｈｏｌ ｈａｌｉｄｅｓ”ＣＡＮＡＤＩＡＮ ＪＯＵＲＮＡＬ ＯＦ ＣＨＥＭＩＳＴＲＹ、Ｖｏｌ．６３、１９８５、 ｐａｇｅｓ ２１１９−２１２２は、三塩化アルミニウムとトリエチルアミンとから調製される低温液体イオン性組成物を開示している。
【００１７】
Ｑ．ＬＩ； Ｔ．Ｃ．Ｗ．ＭＡＫ：“Ｎｏｖｅｌ ｉｎｃｌｕｓｉｏｎ ｃｏｍｐｏｕｎｄｓ ｃｏｎｓｏｌｉｄａｔｅｄ ｂｙ ｈｏｓｔ−ｇｕｅｓｔ ａｎｄ ｂｙｈｏｓｔ−ｇｕｅｓｔ ｈｙｄｒｏｇｅｎ ｂｏｎｄｉｎｇ：ｃｏｍｐｌｅｘｅｓｏｆ ｔｈｉｕｒｅａ ｗｉｔｈ （２−ｈｙｄｒｏｘｙｅｔｈｙｌ）ｔｒｉｅｍｔｈｙｌａｍｍｏｎｉｕｍ ｃａｒｂｏｎａｔｅ ａｎｄ ｏｘａｌａｔｅ”は、チオ尿素と四級アンモニウム化合物とから調製される固体状包接化合物を開示している。
【００１８】
【課題を解決するための手段】
本発明者らは、アミン塩、好ましくは四級アミン塩に有機物質、好ましくは２０℃において固体であり且つ該アミン塩のアニオンと水素結合を形成する能力を有する物質を反応させることによって、１００℃又はそれ以下において液体である化合物を形成することが可能であることことを見出したのである。かかる水素結合を形成するのに適した化合物としては、例えば尿素、チオ尿素やアセトアミドなどのアミド類、例えば蓚酸、安息香酸やクエン酸などのカルボン酸類、アルコール類、フェノール及び置換フェノール類並びに例えばフルクトースなどの砂糖類が挙げられる。
【００１９】
【本発明の概要】
本発明に従えば、下記式で表わされる少なくとも一種のアミン塩をＸ−と共に水素結合を形成する能力を有する少なくとも一種の有機化合物（ＩＩ）に反応させることによって生成される、凝固点が１００℃まで、好ましくは６０℃までであるイオン性化合物が提供される：
Ｒ１Ｒ２Ｒ３Ｒ４　Ｘ−　（Ｉ）
但し上式において、Ｒ１、Ｒ２、Ｒ３及びＲ４はそれぞれは独立して以下である：
水素、
選択的に置換されたＣ１乃至Ｃ５アルキル、
選択的に置換されたＣ６乃至Ｃ１０シクロルキル、
選択的に置換されたＣ６乃至Ｃ１２アリール、
選択的に置換されたＣ７乃至Ｃ１２アラルキル、又は
Ｒ１及びＲ２は共同して、選択的に置換されたＣ４乃至Ｃ１０アルキレン基を表わし、かくして式（Ｉ）のＮ原子と共に５乃至１１員複素環を形成するものであり、
Ｘ−は、ＮＯ３―、Ｆ―，Ｃｌ―，Ｂｒ―，Ｉ―、ＢＦ４―、ＣｌＯ４―、ＣＮ―、ＳＯ３ＣＦ３―又はＣＯＯＣＦ３―であり、また上記において、“選択的に置換された”なる表現は、当該基がＯＨ，ＳＨ，ＳＲ５、Ｃｌ，Ｂｒ，Ｆ，Ｉ，ＮＨ２、ＣＮ，ＮＯ２，ＣＯＯＲ５、ＣＨＯ、ＣＯＲ５若しくはＯＲ５−なお本式において、Ｒ５は、Ｃ１乃至Ｃ１０アルキル又はシクロアルキル基である−から選択される少なくとも一種又はそれ以上の基で置換されるか又は置換されないことを意味するものであり、
また本式において、化合物ＩとＩＩとのモル比は、１：１．５から１：２．５までである。
【００２０】
化合物ＩＩが好ましくは、Ｒ６ＣＯＯＨ、Ｒ７Ｒ８ＮＨ、Ｒ９ＣＺＮＨ２又はＲ１０ＯＨ−なお本式において、Ｒ６、Ｒ７、Ｒ８、Ｒ１０がそれぞれＨ、Ｃ１乃至Ｃ８アルキル基、アリール基又はＯＨ、ＳＲ５、Ｃｌ、Ｂｒ、Ｆ、Ｉ、ＮＨ２、ＣＮ、ＮＯ２、ＣＯＯＲ５、ＣＯＲ５若しくはＯＲ５−なお上式において、Ｒ５は、Ｈ、Ｃ１乃至Ｃ１０アルキル又はシクロアルキル基である−から選択される０乃至６の基で選択的に置換されたＣ７乃至Ｃ１２アラルキル基であり、また
Ｒ９は、Ｒ６について定義された通りの基であるか又はＮＨＲ１１−なお上式において、Ｒ１１はＨ又はＣ１乃至Ｃ６アルキルである−であり、またＺはＯ又はＳである−で表わされる化合物である。
【００２１】
好ましくは化合物ＩＩは、化合物ＩＩが、尿素、アニリン若しくは置換アニリン、Ｃ１―Ｃ６脂肪酸、Ｃ１―Ｃ６ヒドロキシ脂肪酸、又は式ＨＯＯＣ（ＣＨ２）ｎＣＯＯＨ―なお本式において、ｎは０又は１である−、アセトアミド、フェノール若しくは置換フェノール、アルキレングリコール又はクエン酸である。最も好ましくは、化合物ＩＩは、尿素、アセトアミド、蓚酸二水塩、フェノール若しくは置換フェノール、エチレングリコール又はクエン酸である。
【００２２】
化合物Ｉ及びＩＩは、モル比が１：１．５から１：２．５まで、好ましくはほぼ１：２で混合する。一般的に、本発明のイオン性化合物を調製・製造するのに使用されるアミン塩（Ｉ）は、好ましくは非対称性であり、即ち、置換された基（Ｒ１、Ｒ２、Ｒ３及びＲ４）は、同一ではない。
【００２３】
式Ｉの好ましいアミン塩は、ＰＣＴ／ＧＢ００／０１９０において記載されているアミン塩と同一のもの、即ちＲ４が、ＯＨ、Ｃｌ、Ｂｒ、Ｆ、Ｉ、ＮＨ２、ＣＮ、ＮＯ２、ＣＯＯＲ５、ＣＯＲ５、ＣＨＯ及びＯＲ５から選択される少なくとも１つの基で置換されたＣ１乃至Ｃ１０アルキル基又はシクロアルキル基であるアミン塩である。特に好ましいのは、Ｒ４が、一つ又はそれ以上のヒドロキシル、塩素、又はエステルで置換されたエチル基である（即ち、Ｒ４なる置換基が、コリン、クロロコリン又はクロロコリンエステルから誘導されるもの）。好適であると判明している基Ｒ４の具体的例としては、２−ヒドロキシエチル、２−ブロモエチル、２−クロロエチル、２―アセチルエチル、Ｎ−デシル、シクロヘキシル、２−ヒドロキシ−３−クロロプロピル及び３−ブロモプロピルが挙げられる。更に好ましい実施態様においては、かかるアミンカチオンは、キラルである。
【００２４】
化合物（Ｉ）の対イオンは好ましくは、例えば臭化物又は塩化物などハロゲン化物である。
【００２５】
本発明のイオン性化合物は、単に当該アミン塩（Ｉ）を水素結合ドナーと混合することによって調製することが出来る。該反応は、一般的には吸熱反応であるので、通常は例えば１００℃又はそれ以上に加熱することによって実施する。
【００２６】
本発明に従ったイオン性化合物は、種々の目的のために、例えば、バッテリーや燃料電池などの電気化学的装置、光起電力又はエレクトロクロミック装置及び電気化学的析出、電解研磨又は電気精錬における電解質として利用することが可能である。本化合物は、極性が高いが非水である溶媒が必要とされる応用を実施するのに特に使用される。かかる化合物はまた、例えば遷移金属錯塩などイオン性化学種を、そのまま単独で又はその他の金属イオンと錯塩化した後で溶解するための溶媒として、また触媒として又は化学試薬として使用することも出来る。またかかる化合物は、混和不能の溶媒から溶質を抽出するために使用することが出来る。
【００２７】
本発明に従ったイオン性化合物はまた、例えばステンレススチールやアルミニウムなどの金属の電解研磨を行うための溶媒として強酸類から成る従来公知の混合物の代替物として使用することも出来る。少なくとも本発明に従った好ましい化合物は、ステンレススチールを電解研磨するために使用されている従来請うＨ子の酸混合物よりも一層環境に優しく、しかも安価で再使用可能である。さらには、かかる化合物を使用することによって、電力消費量が低減されまた例えば従来公知の酸混合物のミスト発生などガス発生により惹起される危険災害など作業場所での局所的な環境危険災害が減少することになる。
【００２８】
数多くの好ましい実施態様を下記する実施例において説明する。本製品の全ての組成は、１ＨＮＭＲ分光法を用いて特性化し、またこれらのイオン特性は、Ｊｅｎｗａｙ４０７１伝導度測定器及び温度プローブを使用して伝導度測定値により特性化した。これら化合物は全て、その凝固点以上における温度での伝導度が少なくとも１０μＳｃｍ−１であった。実施例において使用した出発物質は全て、無水であり、使用に先だって２時間真空下で乾燥した。
【００２９】
【実施例】
【００３０】
実施例１
塩化コリン（一般式Ｉにおいて、Ｒ１、Ｒ２及びＲ３がメチルであり、Ｒ４がＣ２Ｈ４ＯＨであり、またＸ−がＣｌ−である四級アンモニウム塩）１．４０ｇ（０．０１ｍｏｌｅ）を実験室用試験管内の尿素１．２ｇ（０．０１ｍｏｌｅ）に添加した。得られた混合物を２０分間７０℃の温度にまで加熱して、透明無色の液体を得た。この溶融物を１分当りほぼ１℃の速度で冷却し、最初の結晶生成を認めた温度を記録し、この温度を凝固点として記録した（全ての共融混合物について、うがい組成物の完全な凝固は、最初の結晶生成温度よりも遥かに低い温度で生起するが、固化は、緩徐であり、場合によっては当該物質は、固化後数日間はゲルの状態に留まる）。この２：１尿素／塩化コリンのイオン性液体の１９℃における伝導度は、３３８μＳｃｍ−１であり、またこの混合物の凝固点は１２℃である。
【００３１】
実施例２乃至１５
尿素の代りに表１に示す化合物“ＩＩ”を使用して、実施例１の手順を反復・繰り返した。得られた結果を表１に示す。それぞれの場合において、加熱は、透明な溶融物が形成されるまで行い、次いで凝固点を１分間当り１℃の冷却速度として結晶形成の最初の外観により決定した。
【００３２】
【表１】
2004509945.tif 000002
【００３３】
液状イオン性化合物の生成が、化合物ＩＩと塩化物イオンとの間における水素結合形成の結果であることを実証するために、実施例に記載したと同一の操作手順を用いて、出発物質を他のものに変えて類似した物質を調製・製造することを試みた。結果を、比較実施例１乃至８として表２に示す。
【００３４】
実施例１に記載したと同じ態様で、塩化コリン（０．０１モル）と表１Ａに示す化合物のそれぞれ（０．０２モル）とから製造した。得られた化合物の凝固点を表１Ａに示す。
【００３５】
実施例１とは異なり、表２Ａに示す物質は、実施例１における尿素の代りに同一モル量使用した場合、凝固点が１００℃又はそれ以上のイオン性液体を生成しなかった。
【００３６】
【表２】
2004509945.tif 000003
【００３７】
【表１Ａ】
2004509945.tif 000004
【００３８】
【表２Ａ】
2004509945.tif 000005
【００３９】
表１、２、１Ａ及び２Ａに示す結果から、原則として水素結合に水素原子を供与する能力を有する化合物は、全てではないがその多くは、実施例１の方法によって塩化コリンと共にイオン性液体を形成する能力を有することが判る。一般的に言って、最も有用なイオン性化合物（即ち、最も低い凝固点を有するイオン性化合物）を形成する化合物は、使用した“化合物ＩＩ”の凝固点が比較的低い、例えば１５０℃以下、好ましくは１００℃以下、更に好ましくは５０℃以下でありまた更には凝固点が２０℃又はそれ以下である（即ち、常温で固体である）化合物である。
【００４０】
特定の水素結合ドナー化合物（ＩＩ）が、凝固点が１００℃又はそれ以下であるイオン性化合物を形成する能力があるか否かに関して重要な関係を有する更なる要素は、当該化合物の固態と液態での構造度の相異である。原則として水素結合形成能はあるが、固態と液態での構造度の相が低い化合物は、一般的に好ましくない。例えば、長鎖脂肪酸は、凝固点は低いが固態での構造度が低く、一般的に言って充分ではない。同様に、液態において規則的な配列度が高い化合物（例えば三フッ化酢酸など）は、一般的に有利で好ましい。
【００４１】
ある特定の水素結合ドナー化合物（ＩＩ）が、凝固点が１００℃又はそれ以下であるイオン性化合物を形成する能力を有するか否かに関して重要な関連を持つ更なる要因は、水素結合ドナーとして機能し得る官能基が相異なる種類だけ存在することである。水素結合ドナーとして機能し得る官能基が一種類だけ当該化合物ＩＩ中に存在することが好ましいのである。例えば、二つのカルボン酸が存在するものの、ＣＯＯＨ基とＮＨ２基の双方を含む化合物（アミノ酸）は、通常好ましくない。
【００４２】
当業者ならば通常は、前述した基準及び本明細書に記載された実施例に基いて本発明の目的のための適当な水素結合ドナーを選択することが出来るであろう。
【００４３】
実施例１６
アニオンＸ−の性質を変えることによる影響を、実施例１の操作手順における塩化コリンの代りに硝酸コリン及び四フッ化硼酸コリン（０．０１モル）を用いて実施例１の操作を反復繰り返すことによって検討した。得られた化合物の凝固点を表３に示す。
【００４４】
【表３】
2004509945.tif 000006
【００４５】
実施例２３乃至４１
実施例１の塩化コリンに代えて、式Ｉで表わされる種々のアミン塩を置換することによる影響を検討した。何れの場合においても、表４に示すアミン塩の０．０１モルを０．０２モルの尿素と加熱し、透明な溶融物を形成させた。凝固点は、前述したように冷却法で測定した。得られた凝固点を表４に示す。
【００４６】
【表４】
2004509945.tif 000007
【００４７】
比較実施例９乃至１５
同様にして、対称性アミンの塩類及び相対的に分子量の高いその他のアミンを検討して、得られた結果を比較実施例９乃至１２として表５に示す。これらの結果から、比較的低い分子量の非対称性アミンが好ましいことが明らかとなった。
【００４８】
【表５】
2004509945.tif 000008
【００４９】
実施例４２乃至４４
実施例１の方法で種々のアニオンのテトラエチルアンモニウム塩を尿素と組み合わせて使用して、Ｘ−を変える影響を検討した。得られた結果を表６に示す。
【００５０】
【表６】
2004509945.tif 000009
【００５１】
実施例２１を比較実施例２５と比較することによって、非対称性アミンが好ましいことが広範に示される。
【００５２】
混和性試験
実施例１で製造した物質の多数の普遍的溶媒との混和性を検討した。その結果この物質は、メタノール、ＤＭＳＯ及び水と混和性があり、またアセトン、アセトニトリル、ブロモベンゼン、ジクロロエタン、ジエチルエーテル、酢酸エチル、ヘキサン、炭酸プロピレン及びトルエンと二層を形成することが判った。ＴＨＦとは、白色沈殿を形成した。
【００５３】
イオン性化合物をバッテリー電解質として使用する方法
化合物ＩＩとアミン塩とから調製した凝固点の低いイオン性液体は、バッテリーの電解質として使用することが出来る。かかる例を二つを下記に記載する。第一の例においては、実施例１の物質（２：１尿素−塩化コリン）７ｍｌを調製し、小型ガラスセルの仕切り室内に注入した。このセルを液体温度が４５℃に保持されるように油浴内に浮かべた。一つの仕切り室内には、０．０６ｇのＦｅＣｌ３を溶解し、炭素電極を挿入した。亜鉛電極を別の仕切り室に入れた前期液体の中に挿入した。Ｅｃｏｃｈｅｍｉｅ　ＰＧｓｔａｔ　１０電位差計を使用して、これら二つの電極間の電位差を測定した。最高記録値は、１．４５Ｖであった。このバッテリーの半電池反応は以下のようである：
Ｚｎ　→　　Ｚｎ２＋　＋　２ｅ− 　（陰極）　及び
Ｆｅ３＋　＋　ｅ−　→　　Ｆｅ２＋　（陽極）
【００５４】
第二の例では、２：１尿素―塩化コリンの７ｍｌを調製し、上記したガラスセルの二つの仕切り室に分けで入れた。一方の仕切り室には０．０５ｍｌのＢｒ２を加え、炭素電極を挿入した。亜鉛電極を他方の仕切り室に入れた前記液体内に挿入した。最大値は、２２℃において２．１４Ｖであった。このバッテリーの半電池反応は、以下のようである：
Ｚｎ　→　　Ｚｎ２＋　＋　２ｅ− 　（陰極）　及び
１／２Ｂｒ２　＋　ｅ−　→　　Ｂｒ−　（陽極）
【００５５】
実施例４６−金属酸化物の溶解
二モル等量の尿素を一モル等量の塩化コリンと共に適当な反応容器内でほぼ７０℃に加熱することによってイオン性液体を調製した。酸化ルテニウム、酸化銅（ＩＩ）、酸化クロム（ＶＩ）、五酸化バナジウム、酸化鉛（ＩＶ）、酸化マンガン（ＩＶ）及び酸化亜鉛は全て、このイオン性液体には６０℃乃至１２０℃の範囲で溶解可能であることが判明した。鉄又はアルミニウムの酸化物は何れも、このイオン性液体には有意の溶解性を示すことは無かったので、これらのイオン性液体は、それぞれの鉱石から金属酸化物を抽出するのに使用することが出来る。かかる金属は、電解採取法を使用することによってイオン性液体から抽出することが出来る。
【００５６】
この２：１尿素―塩化コリンイオン性液体を使用して、金属酸化物の錯塩混合物を処理して、当該金属を回収するために電解採取法の使用を可能ならしめることが出来る。イオン性液体が有するこのような特性及び総原価が相対的に安いため、アーク炉を工業的な規模で操作するために使用出来る潜在的可能性が生じる。酸化鉄（ＩＩＩ）（＞３０％）、酸化亜鉛（＞３０％）、酸化アルミニウム（−１０％）、シリカ（−５％）、酸化カルシウム（−５％）及び鉛化合物（−５％）を含有する電気アーク炉ダストをこの実験において使用した。通常はこのダストは、廃棄産物として処理され、埋立地に埋められている。しかしながら、このような廃棄処理はコスト高な方法であり、含有鉛が高い毒性の故に種々の問題を起こしている。
【００５７】
酸化亜鉛と鉛化合物は、２：１尿素―塩化コリン中に溶解することが出来るので、それぞれの金属を適当な陰極上に電着させることが出来る。Ｆｅ，Ａｌ、Ｓｉ及びＣａの酸化物は、上記イオン性液体には殆ど完全に不溶であることが判明している。尿素―塩化コリンイオン性液体は、尿素（０．０２モル）を塩化コリン（０．０１モル）とビーカー内で混ぜて、次いで８０℃に加熱することによって調製した。得られた透明で無色の液体にアーク炉ダスト（０．５ｇ）を加え、混合物を８０℃にて１時間加熱した。１時間後に、褐色の懸濁液が得られたので、これを電気化学セルに移した。金属電着をニッケル陰極とチタン陽極とを使用して（何れの電極も５０ｍｍｘ１０ｍｍｘ厚さ１ｍｍであった）且つ１時間電位差として３．５Ｖを印加して行った。電着処理を行う前に、電極はガラスペーパーでで緩やかに磨耗処理し、アセトンで洗浄した。電着を１時間行った後、ニッケル陰極を褐色懸濁液から取り除き、アセトンで洗浄してから乾燥した。分厚い、炭色の電着層が得られた。この電着された物質は、Ｘ線によるＥｎｅｒｇｙ　Ｄｉｓｐｅｒｓｉｖｅ　Ａｎａｌｙｓｉｓを用いて分析した。分析結果から、鉛（７７％）、亜鉛（１６％）及び銅（７％）が存在することが明らかとなった。この電着層には痕跡量の鉄も存在しなかったことから、酸化亜鉛と酸化鉄（ＩＩＩ）の分離をおこなうことが出来しかもアーク炉ダストから有害な鉛化合物の除去が出来ることが明らかとなった。
【００５８】
貴金属酸化物の溶解
その他の工業上重要な酸化物の再処理としては、貴金属、特に白金及びパラジウムを酸化物として含有する材料・物質から回収する方法が挙げられる。このような混合物は、例えば自動車の排ガス接触処理装置から回収した使用済み触媒中に存在する。かかる物質を経済的に実行可能なプロセスで回収可能となれば、極めて望ましいことであろう。通常は、酸化物混合物から掛かる金属を回収する方法は、当該酸化物を例えば王水などの強酸中に溶解することを包含する。
【００５９】
本発明者らは、本発明に従ったイオン性液体、特に化合物ＩＩがカルボン酸（好ましくは蓚酸）であるイオン性液体が、酸化白金及び酸化パラジウムを溶解するのに有効な溶媒であることを見出したのである。溶解した金属類は、電解回収法によりかかる溶液から回収することが出来る。例えば酸化パラジウム（種々の担体に支持された使用済み触媒の形状として）は、２：１尿素―塩化コリンイオン性液体中に溶解させることが出来るのである。このような溶解を行うために、温度は、好ましくは６０℃以下に保持される。パラジウム金属は、次いで種々の基質上に析出させることによって回収することが出来る。
【００６０】
実施例４７
蓚酸（１７．７ｇ）及び塩化コリン（９．８ｇ）を６０℃にて混合することによってイオン性液体を形成させた。これに、主としてアルミナ担体に担持させたＰｄＯである自動車触媒の試料（３．１６ｇ）を加えた。頭書灰色の懸濁液が生成したが、Ｐｄが溶解し次いで固体がセルの底面に沈降すると緑色の溶液に変化した。この溶液をＮｉ陰極とチタン陽極を使用し、また５Ｖの電圧を該電流密度を１ｍＡｃｍ−２として３０分間印加して電気分解した。この期間終了時点で、黒色析出物が、陰極上において得られたが、Ｘ線によるＥｎｅｒｇｙ　Ｄｉｓｐｅｒｓｉｖｅ　Ａｎａｌｙｓｉｓを使用して分析して、この析出物は、主としてＰｄ金属でであることが判明した。
【００６１】
実施例４８−金属電着
かかるイオン性液はまた、金属電着法においても使用出来るのである。例えば２：１尿素―塩化コリン混合物を使用することによって、銅、ニッケル、鉛及び亜鉛をそれぞれの塩化物塩から電着させることが出来るのであり、産業廃棄物から前記金属を再処理するのに使用することが出来る。
【００６２】
２：１尿素塩化コリン混合物（０．２ｍｏｌ尿素及び０．１ｍｏｌ塩化コリン）を４つの部分に分けて調製し、８０℃に加熱した。かかる調製は、試験管内で行った。金属含有化合物（ＣｕＳＯ４．５Ｈ２Ｏ，ＮｉＳＯ４．６Ｈ２Ｏ，ＰｂＣｌ２及びＺｎＯの何れか）の少量をイオン性液体の一つの試料に添加し、放置して溶解させた。次に１μｍのＡｌ２Ｏ３で研磨した直径が３ｍｍのＰｔ電極を使用して，電着をこのイオン性液体中において行った。何れの実験においても、電位差として３Ｖを１０分間印加し、温度は８０℃に保持した。それぞれの金属について、特徴的な析出物が、陰極のＰｔ電極上に得られた。
【００６３】
反応成分をベーカー中で混合し、次いで８０℃で加熱することによって２：１尿素塩化コリン混合物（１６ｍｌ）を調製した。塩化コバルト（ＩＩ）六水塩（１．５重量％）を透明で無色のイオン性液体に添加し、溶解させたところ青色液体が得られた。この青色液体を次いで直径が４１ｍｍ，幅が１６ｍｍで深さが３２ｍｍの内部の大きさを有するＰＴＦＥ電気化学セル内に注入した。大きさが何れも５５ｍｍ　Ｘ　４０ｍｍ　Ｘ　１ｍｍ厚である軟鋼及びステンレススチールのプレートを緩やかにグラスペーパーで研磨し、アセトンで洗浄してから、火炎焼きなまし処理した。これら二枚のスチールプレートを相互に平行にしてＰＴＦＥ電気化学セルの内部長さ方向に沿って配列させた。コバルト析出は、軟鋼とステンレススチールのプレートをＴｈｕｒｌｂｙ　Ｔｈａｎｄｅｒ　ｐｏｗｅｒ　ｐａｃｋの陰極及び陽極端末にそれぞれ接続した。電位差を印加し、電流密度として２ｍＡｃｍ−２を３０分間維持するように調節した。直列に接続したＩＳＯ−ＴＥＣＨ　ＩＤＭ６６　Ｄｉｇｉｔａｌ　Ｖｏｌｔｍｅｔｅｒを使用して、電流をモニターした。実験は、６０℃において行い、３０分後に軟鋼プレートをセルから取り外し、アセトンで漱ぎ、次いで乾燥させた。電流密度を２ｍＡｃｍ−２として、半光沢性の、臼灰色／褐色の均質な析出物が得られた。
【００６４】
塩化コバルト（ＩＩ）六水塩（１．５％）を含有する、別の２：１尿素塩化コリン液体（５ｍｌまで）を調製し、６０℃の電気化学セル内に注入した。白金マイクロ電極（１０μｍ直径）、白金対電極及びコバルト参照電極を使用して、ボルタンメトリーを行った。ＧＰＥＳにより制御されたＡｕｔｏｌａｂ　ＰＧＳＴＡＴ１２　Ｐｏｔｅｎｔｉｏｓｔａｔを使用して、サイクリックボルタンメトリーを行った。
【００６５】
イオン性液体中における反応
ヘック（Ｈｅｃｋ）反応
【００６６】
【化式１】
2004509945.tif 000010
【００６７】
Ｐｄ（ＯＡｃ）２の及びＮａＯＡｃ存在下１３０℃において２日間スチレンと４−ヨードアニソールと反応させたところ、６０％の転化率で４−ヨードアニソーから生成物が得られた。４−ブロモアニソールを使用したところ、同一の反応条件下で２日後には転化率が５０％になった。４−クロロアニソールは、同様の条件下ではスチレンと反応しなかった。
ＰｄＣｌ２触媒として使用したところ、反応はより速くなり、１．５日で同一生成物を９０％の収率で得た。
【００６８】
ＮａＯＡｃの代りにＮａ２ＣＯ３を使用し又触媒としてＰｄＣｌ２を使用すると、反応時間は減少し、また収率は改善して、４−ヨードアニソールは、１６時間で９６％の収率で生成物が得られた。蒸留で生成物を除去してから、得られた溶融物とＰｄＣｌ２を同一反応に再使用したところ、９０％の収率で生成物が得られた。
【００６９】
イオン性液体中における重合反応
【００７０】
【化式２】
2004509945.tif 000011
【００７１】
この反応によって、数平均分子量が１２，０００でありまた多分散性指数が３．２であるポリマーが得られた。
【００７２】
【化式３】
2004509945.tif 000012
【００７３】
この反応によって、数平均分子量が１２，８００でありまた多分散性指数が３．２であるポリマーが得られた。
【００７４】
２：１尿素―塩化コリンイオン性液体を用いたステンレススチール電着
モル比を２：１として尿素と塩化コリンをビーカー中で混合し８０℃に加熱して、透明で無色の液体を得た。このイオン性液体を６０℃の油浴中に浮かべた円筒状の電気化学セル（内径が８０ｍｍ）に注入した。亜鉛シートをガラスペーパーを用いて緩やかに研磨し、アセトンですすぎ、法華イがほぼ７８ｍｍの円筒形に成形し、電気化学セル内に入れた。亜鉛電極をＴｈｕｒｌｂｙ　Ｔｈａｎｄａｅｒ　ｐｏｗｅｒ　ｐａｃｋの陰極端末に接続した。直径がほぼ４０ｍｍであるステンレススチールカラーを、Ｔｈｕｒｌｂｙ　Ｔｈａｎｄａｅｒ　ｐｏｗｅｒ　ｐａｃｋの陽極端末に接続したリード線を用いて２：１尿素―塩化コリンイオン性液体の中央部に浮かべた。電位差として１２Ｖを６分間印加して、その後このステンレススチールカラーをイオン性液体から取り出し、アセトンですすいで、次いで乾燥した。このステンレススチールカラーは、その表面全面に渉って光沢があり且つ反射性があることが判った。同様の寸法をした他のステンレススチールカラー及びステンレススチールファスナーを用いてこの操作手順を反復繰り返したところ、何れも光沢があり、反射性の仕上げ処理が得られた。
【００７５】
２：１エタンジオール−塩化コリンを用いたステンレススチール電解研磨
モル比を２：１としたエタンジオール及び塩化コリン（２０ｍｌ）を８０℃においてビーカー中で混合し、８０℃に加熱して、透明で無色の液体を得た。このイオン性液体を２５℃の油浴に浮かべたアルミニウムセル（内長が６０ｍｍ、内幅が１０ｍｍまた内深が４０ｍｍである）内に注入した。このアるみにウムセルの外壁をＴｈｕｒｌｂｙ　Ｔｈａｎｄａｅｒ　ｐｏｗｅｒ　ｐａｃｋの陰極端末に接続した。５０ｍｍ　Ｘ　１０ｍｍ　Ｘ　１ｍｍ厚のステンレススチールプレート脱脂処理し、Ｔｈｕｒｌｂｙ　Ｔｈａｎｄａｅｒ　ｐｏｗｅｒ　ｐａｃｋの陽極に接続したリード線を用いてアルミニウムセルの中央部に浮かべた。一定の電位差を印加して、ステンレススチールプレートでの電流密度が６０と７０ｍＡｃｍ−２との間に６分間維持するように調節した。６分後に、このステンレススチールプレートを２：１エタンジオール−塩化コリンイオン性液体から取り出し、アセトンですすいで、乾燥した。このステンレススチールプレートは、その表面全般に渉って光沢がありしかも反射性であることが判った。この２：１エタンジオール−塩化コリンイオン性液体は、塩化リチウム（５重量％）を転化することによって変成することが出来る。イオン性液体中の塩化物含量が増加したことによって、伝導度が増大し、かくして電解研磨中の電力消費量が低減される。塩化リチウムを含有した２：１エタンジオール−塩化コリン中で研磨されたステンレススチールもまた、極めて光沢がありまた反射性を有する。
【国際公開パンフレット】
2004509945.tif 000014
2004509945.tif 000015
2004509945.tif 000016
2004509945.tif 000017
2004509945.tif 000018
2004509945.tif 000019
2004509945.tif 000020
2004509945.tif 000021
2004509945.tif 000022
2004509945.tif 000023
2004509945.tif 000024
2004509945.tif 000025
2004509945.tif 000026
2004509945.tif 000027
2004509945.tif 000028
2004509945.tif 000029
2004509945.tif 000030
2004509945.tif 000031
2004509945.tif 000032
2004509945.tif 000033
2004509945.tif 000034
2004509945.tif 000035
2004509945.tif 000036
2004509945.tif 000037
2004509945.tif 000038
2004509945.tif 000039
2004509945.tif 000040
【国際公開パンフレット（コレクトバージョン）】
2004509945.tif 000041
【国際調査報告】
2004509945.tif 000042
2004509945.tif 000043
2004509945.tif 000044
2004509945.tif 000045
2004509945.tif 000046